【手続補正書】
【提出日】平成26年9月10日(2014.9.10)
【手続補正１】
【補正対象書類名】特許請求の範囲
【補正対象項目名】全文
【補正方法】変更
【補正の内容】
【特許請求の範囲】
【請求項１】
基材（Ｘ）、層（Ｙ）および層（Ｚ）をそれぞれ１層以上有する多層構造体であって、
前記層（Ｙ）はアルミニウム原子を含み、前記層（Ｚ）はリン原子を複数有する重合体（Ｅ）を含み、少なくとも１組の前記層（Ｙ）と前記層（Ｚ）とが隣接して積層されている、多層構造体。
【請求項２】
少なくとも１組の、前記基材（Ｘ）、前記層（Ｙ）および前記層（Ｚ）が、前記基材（Ｘ）／前記層（Ｙ）／前記層（Ｚ）の順に積層された構造を有する、請求項１に記載の多層構造体。
【請求項３】
前記重合体（Ｅ）は、リン酸基を含有する（メタ）アクリル酸エステル類の単独重合体または共重合体であり、且つ、末端がリン酸基である側鎖を含有する、請求項１または２に記載の多層構造体。
【請求項４】
前記重合体（Ｅ）が、アシッドホスホオキシエチルメタクリレートの単独重合体である、請求項３に記載の多層構造体。
【請求項５】
前記層（Ｙ）が反応生成物（Ｒ）を含む層（ＹＡ）であり、
前記反応生成物（Ｒ）は、アルミニウムを含む金属酸化物（Ａ）とリン化合物（Ｂ）とが反応してなる反応生成物であり、
前記層（ＹＡ）の赤外線吸収スペクトルにおいて８００〜１４００ｃｍ-1の範囲における赤外線吸収が最大となる波数（ｎ1）が１０８０〜１１３０ｃｍ-1の範囲にある、請求項１〜４のいずれか１項に記載の多層構造体。
【請求項６】
前記層（ＹＡ）の赤外線吸収スペクトルにおいて、前記波数（ｎ1）における吸光度（Ａ1）と、波数（ｎ2）における吸光度（Ａ2）とが、吸光度（Ａ2）／吸光度（Ａ1）≦０．２の関係を満たし、
前記波数（ｎ2）は、前記層（ＹＡ）の赤外線吸収スペクトルにおいて、２５００〜４０００ｃｍ-1の範囲における水酸基の伸縮振動に基づく赤外線吸収が最大となる波数である、請求項５に記載の多層構造体。
【請求項７】
前記波数（ｎ1）の吸収ピークの半値幅が２００ｃｍ-1以下である、請求項５または６に記載の多層構造体。
【請求項８】
前記金属酸化物（Ａ）は、加水分解可能な特性基が結合した金属原子（Ｍ）を含有する化合物（Ｌ）の加水分解縮合物であって、
前記化合物（Ｌ）が、以下の式（Ｉ）で示される少なくとも１種の化合物（Ｌ1）を含む、請求項５〜７のいずれか１項に記載の多層構造体。
ＡｌＸ1mＲ1(3-m)      （Ｉ）
［式（Ｉ）中、Ｘ1は、Ｆ、Ｃｌ、Ｂｒ、Ｉ、Ｒ2Ｏ−、Ｒ3Ｃ（＝Ｏ）Ｏ−、（Ｒ4Ｃ（＝Ｏ））2ＣＨ−およびＮＯ3からなる群より選ばれる。Ｒ1、Ｒ2、Ｒ3およびＲ4はそれぞれ、アルキル基、アラルキル基、アリール基およびアルケニル基からなる群より選ばれる。式（Ｉ）において、複数のＸ1が存在する場合には、それらのＸ1は互いに同一であってもよいし異なっていてもよい。式（Ｉ）において、複数のＲ1が存在する場合には、それらのＲ1は互いに同一であってもよいし異なっていてもよい。式（Ｉ）において、複数のＲ2が存在する場合には、それらのＲ2は互いに同一であってもよいし異なっていてもよい。式（Ｉ）において、複数のＲ3が存在する場合には、それらのＲ3は互いに同一であってもよいし異なっていてもよい。式（Ｉ）において、複数のＲ4が存在する場合には、それらのＲ4は互いに同一であってもよいし異なっていてもよい。ｍは１〜３の整数を表す。］
【請求項９】
前記化合物（Ｌ1）が、アルミニウムトリイソプロポキシドおよびアルミニウムトリｓ−ブトキシドから選ばれる少なくとも１種の化合物である、請求項８に記載の多層構造体。
【請求項１０】
前記リン化合物（Ｂ）が、リン酸、ポリリン酸、亜リン酸、ホスホン酸およびそれらの誘導体からなる群より選ばれる少なくとも１種の化合物である、請求項５〜９のいずれか１項に記載の多層構造体。
【請求項１１】
前記層（ＹＡ）において、前記金属酸化物（Ａ）を構成する金属原子（Ｍ）のモル数ＮMと、前記リン化合物（Ｂ）に由来するリン原子のモル数ＮPとが、１．０≦（前記モル数ＮM）／（前記モル数ＮP）≦３．６の関係を満たす、請求項５〜１０のいずれか１項に記載の多層構造体。
【請求項１２】
前記層（Ｙ）が、アルミニウムの蒸着層または酸化アルミニウムの蒸着層である、請求項１〜４のいずれか１項に記載の多層構造体。
【請求項１３】
基材（Ｘ）が、熱可塑性樹脂フィルム層、紙層および無機蒸着層からなる群より選ばれる少なくとも１種の層を含む、請求項１〜１２のいずれか１項に記載の多層構造体。
【請求項１４】
２０℃、８５％ＲＨの条件下における酸素透過度が２ｍｌ／（ｍ2・ｄａｙ・ａｔｍ）以下である、請求項１〜１３のいずれか１項に記載の多層構造体。
【請求項１５】
２３℃、５０％ＲＨの条件下で、５％延伸した状態で５分間保持した後の２０℃、８５％ＲＨの条件下における酸素透過度が、４ｍｌ／（ｍ2・ｄａｙ・ａｔｍ）以下である、請求項１〜１４のいずれか１項に記載の多層構造体。
【請求項１６】
請求項１〜１５のいずれか１項に記載の多層構造体を含む製品であって、
前記多層構造体が、包装材料、太陽電池部材またはディスプレイ部材に使用されている製品。
【請求項１７】
基材（Ｘ）、層（Ｙ）および層（Ｚ）をそれぞれ１層以上有する多層構造体の製造方法であって、
層（Ｙ）はアルミニウム原子を含み、層（Ｚ）はリン原子を複数有する重合体（Ｅ）を含み、少なくとも１組の層（Ｙ）と層（Ｚ）とが隣接して積層されており、
リン原子を複数有する重合体（Ｅ）を含むコーティング液（Ｖ）を塗布することによって前記層（Ｚ）を形成する工程（IV）を含む、製造方法。
【請求項１８】
前記重合体（Ｅ）は、リン酸基を含有する（メタ）アクリル酸エステル類の単独重合体または共重合体であり、且つ、末端がリン酸基である側鎖を含有する、請求項１７に記載の製造方法。
【請求項１９】
前記重合体（Ｅ）が、アシッドホスホオキシエチルメタクリレートの単独重合体である、請求項１８に記載の製造方法。
【請求項２０】
前記層（Ｙ）は、反応生成物（Ｒ）を含む層（ＹＡ）であり、
前記反応生成物（Ｒ）は、アルミニウムを含む金属酸化物（Ａ）とリン化合物（Ｂ）とが反応してなる反応生成物であり、
前記金属酸化物（Ａ）と、前記金属酸化物（Ａ）と反応可能な部位を含有する少なくとも１種の化合物と、溶媒とを混合することによって、前記金属酸化物（Ａ）、前記少なくとも１種の化合物および前記溶媒を含むコーティング液（Ｕ）を調製する工程（Ｉ）と、
前記基材（Ｘ）上に前記コーティング液（Ｕ）を塗布することによって、前記基材（Ｘ）上に前記層（ＹＡ）の前駆体層を形成する工程（II）と、
前記層（ＹＡ）の前駆体層を１４０℃以上の温度で熱処理して前記層（ＹＡ）を形成する工程（III）とをさらに含み、
前記少なくとも１種の化合物が前記リン化合物（Ｂ）を含み、
前記コーティング液（Ｕ）において、前記金属酸化物（Ａ）を構成する金属原子（Ｍ）のモル数ＮMと、前記リン化合物（Ｂ）に含まれるリン原子のモル数ＮPとが、１．０≦（前記モル数ＮM）／（前記モル数ＮP）≦３．６の関係を満たす、請求項１７〜１９のいずれか１項に記載の製造方法。
【請求項２１】
前記工程（III）の後に前記工程（IV）を実施する、請求項２０に記載の製造方法。
【請求項２２】
前記層（Ｙ）が、アルミニウムの蒸着層または酸化アルミニウムの蒸着層である、請求項１７〜１９のいずれか１項に記載の製造方法。